본 발명은 전도성과 내열성이 향상된 전도성 수지용 마스터 배치 및 이의 제조방법에 관한 것으로, 보다 상세하게는 생산공정상 분진을 발생시키지 않아 주변 환경오염의 문제를 줄일 수 있고, 도전성 물질을 충분히 분산시킬 수 있으며 전도성도 향상되고, 또한 내열성이 향상된 전도성 수지 마스터 배치와 그 제조방법에 관한 것이다. 이를 위한 본 발명은 용제에 전도성 물질을 혼합하여 현탁액(suspension)화 하는 단계; 상기 현탁액에 글리콜류를 혼합하여 혼합액을 만드는 단계; 상기 혼합액을 열가소성 폴리머와 혼합 후 용융압출하는 단계;를 포함하는 전도성 수지용 마스터 배치의 제조방법이다.
주어진 문장을 읽고 간략하게 요약해주세요.

문장: 
[ 발명의 명칭 ]
전도성과 내열성이 향상된 전도성 수지용 마스터 배치 및 이의 제조방법Masterbatch for conductive resin with improved conductivity and heat resistance and the manufacturing method thereof
[ 기술분야 ]
본 발명은 전도성과 내열성이 향상된 전도성 수지용 마스터 배치 및 이의 제조방법에 관한 것으로, 보다 상세하게는 생산공정상 분진을 발생시키지 않아 주변 환경오염의 문제를 해결하는 청정생산시스템 및 분산성이 좋은 결정성 폴리머를 베이스로 활용 하여 도전성 물질을 충분히 분산 시켜 고가의 전도물질의 사용량을 감소시켜 원가경쟁력을 가지는 영구 도전성 컴파운드를 제공하고, 내열성이 향상된 전도성 수지 마스터 배치와 그 제조방법에 관한 것이다.
[ 배경기술 ]
현재 일상 생활에서 사용되는 무수한 고분자 폴리머는 금속물질과 구별되는 큰 특징으로 전기를 통하지 않는 절연재료로 많이 활용되어 왔다.하지만 요즘 금속처럼 전기를 흐르게 하는 특성화된 기능을 부여하여 '전도성 고분자'라는 한 분야를 이루고 있다. 전도성 물질은 플라스틱이 갖는 절연의 기본적인 성질을 극복하여 전기전도가 가능하고 성형성, 유연성, 박막 성형성을 충족시킴은 물론 경제성까지 확보하여 그 발전의 속도를 높여 왔다. 이는 산업의 소형화 경량화 집적화를 이루었고 그 활용분야도 다양화되어 저전압작동의 바이메탈 소자, 전자파 차폐용 필름, 비선형 광학소재, 전도성 고분자막, 등 활용분야가 산업용 의료용 전자기기의 산업전반에 응용분야가 넓어지고 있다.한편, 정보통신 산업의 발전과 함께 정전기방지 재료의 필요성은 날로 증가하고 있다. 특히 정전기는 고가의 전자부품 및 전자장비의 고장을 일으키는 원인으로 작용하여 막대한 경제적 손실을 낳을 수 있다. 정전기를 없애기 위해서는 발생된 마찰전기를 즉시 방전시킬 수 있는 전도성(도전성) 소재가 필요하다. 전자부품 및 반도체의 고집적화에 따라 정전기 발생에 의한 기능저하 및 제품손상에 대한 문제가 대두되면서 여러 가지 경로로 발생 되는 정전기에 대한 피해를 최소화하기 위한 많은 노력이 기울여지고 있다. 도전성 및 대전방지 효과를 위해 현재 몇 가지 방법이 사용되고 있다. 첫째 도전성 폴리머로 사출 압출 등의 성형공정에서 직접 혼합하여 영구 도전성을 부여하는 방법, 둘째, 도전성 잉크를 전사하여 고착하는 방법, 셋째, 도전성 물질을 마이크로 코타 등을 활용하여 분사코팅하여 증착하는 방법 등을 사용하고 있다. 첫번째 방법은 영구 도전성을 기대할 수 있지만 고가의 도전성 물질을 다량으로 첨가하여야지만 효과가 있고 최종제품의 비용이 높아지게 되는 문제가 있다. 둘째의 방법은 도전성 잉크를 제조하여 그라비어 인쇄로서 공정의 용이성은 있으나, 효과가 오래 지속되지 못하고 도전물질의 결합력 및 고착력에 따라 도전도의 균일성을 확보할 수 없다. 셋째 방식은 고가의 설비를 필요로 하고, 운영시 많은 비용이 소요되어 경제적이지 못하며, 고분자 물질이 표면으로 전이되거나 기계적 물성 저하가 문제되고 있다. 첫번째 방법과 관련하여 열가소성 폴리머 조성물에 도전성을 부여하기 위해, 예컨대 비교적 높은 다공도를 가지는 카본 블랙 같은 도전성 물질을 폴리머에 첨가할 수 있다. 보다 많은 양의 도전성 물질이 첨가되어야 하나, 다공성이므로 비표면적이 매우 큰 관계로 공정상 많은 양을 첨가할 수 없을 뿐만 아니라 카본 블랙같은 도전성 물질들이 몰려다니는 현상(sticking)으로 폴리머에 잘 분산되지 않아 전도성이 떨어지거나 균일성이 보장되지 않는 문제가 있고, 요구되는 물성을 달성하기 위해 보다 많은 양의 도전성 물질이 사용되어야 한다. 종래의 카본 블랙 등을 활용하여 생산하는 전도성 폴리머의 제조방법은, 일반적으로 압출기를 이용하여 성분들을 용융 혼합함으로써 제조된다. 수지와 카본 블랙, 왁스, 아연 등의 활제 등을 넣고 가열, 가압하고 강제 혼련한 후, 이축 또는 일축  플라스틱 압출 컴파운드 설비를 사용하여 생산하고 있다. 이러한 방식은 생산공정상 많은 분진을 발생시켜 주변 환경을 오염시킬 수 있고, 미세 입자로 인한 폭발 가능성 등 위험요소가 상당히 존재한다. 또한, 앞서 언급하였듯이 분산이 어렵고 많은 양의 카본 블랙이 사용될 수 밖에 없다. 한편, 이러한 방식을 사용함에 있어서는 베이스 수지로 통상적으로 PE수지를 사용하게 된다. 카본이 수지와 혼합되기 위해서는 어느 정도 연화점의 범위가 넓어야 하며, 이에 적합한 수지가 PE수지이다. 좀 더 상세히 설명하면, PP와 같이 연화점이 좁은 경우에는 충분히 용융혼합되기 전에 상태변화를 일으키기 때문에 카본이 제대로 분산되지 못하게 된다. PE수지를 사용한 이러한 형태에서는 필름형태로 만들어 그대로 포장지로 사용 하거나 시트에 합지 하는 방식으로 사용하게 된다. 그런데, PE 필름의 Tg와 합지되는 시트의 Tg는 온도차이가 있어서, 열라미네이션 방식으로 합지하는 방식을 사용 시 전도성이 있는 필름의 변형이 일어나기 쉽고, 합지형태의 복합시트를 제작하더라도 2차 진공성형 하여 트레이 제작시 완곡부분(연신부)의 전도도가 많이 떨어지고 불균일 하여 제품의 안정도가 떨어진다. 온도 차이가큰 수지의 경우 실질적으로 합지를 하려해도 제조공정상 다이렉트 합지 하기가 난해하여 1차 PE도전성 필름을 제작 후 OPP 또는 PP필름에 드라이나미네이션후 PP시트 압출시 열접합 하는 방식을 택하였다. 이 방법은 여러 공정으로 생산성이 떨어지고 공정이 많으므로 품질의 안정성도 낮아고 제조 원가도 상승 된다.
[ 발명의 개요 ]

[ 해결하려는 과제 ]
본 발명에서는 생산공정상 분진을 발생시키지 않아 주변 환경오염의 문제를 줄일 수 있고, 도전성 물질을 충분히 분산시킬 수 있으며 전도성도 향상되고, 또한 내열성이 향상된 전도성 수지 마스터 배치와 그 제조방법을 제공하고자 한다.  좀더 구체적으로, 본 발명에서는 상기한 공정의 복잡성을 간소화 하기위하여 기존 PE베이스의 도전성 컴파운드를 PP베이스 도전성 컴파운드를 개발하기 위함이다. 물론 PE베이스에도 적용가능하다. 통상적으로 기존PE베이스 도전성 컴파운드는 니더압출기(kneader mixer)를 사용하여 수지,활제, 열안정제, 도전성카본 또는 도전성 금속분말을 혼련하여 가압,가열 후 반죽형태로 용융하여 일축 압출기로 압출-냉각 후 펠렛화 하는 것이 통례이다. 위 공정은 PE가 열변형 온도폭이 넓어 반죽에서 압출기 투입시 냉각 시간이 충분하기 때문에 가능 하였으나 베이스 수지를 PP로 바꾸면 니더작업(kneader mixer)시 용융온도에서 반죽이 된 후 토출을 하려 하여도 표면이 급격히 냉각되어 니더 벽면에 달라붙어 덤프아웃이 되지 않는 단점이 있고 설령 덤프아웃공정을 거쳐다 하더라도 표면냉각이 빨라 일축 또는 이축 압출기에 투입 하기전 경화되어 연속 작업이 불가하게 된다. 이러한 공정을 수퍼믹서-003e#압출기(이축 또는 일축)-003e#냉각-펠렛의 시스템으로 작업 하면 손쉽게 해결이 되지만 수퍼믹서 혼련공정시 수지 왁스,활제,안정제,도전성 카본 등을 투입후 고속으로 혼련하면 초미세 카본이 흡착하기 보다는 에어 밴트로 공중분산되어 주변 환경오염 뿐 아니라 고가의 도전성물질의 손실이 크고 제품의 분산도 매우 어려워 원하는 전도도를 얻기 어렵다.이에 전도성 카본을 액상침지하는 전처리 공정을 거쳐 휘산되어 생기는 문제와 미분산의 문제 등을 해결하고자 한다.
[ 과제의 해결 수단 ]
본 발명은, 용제에 전도성 물질을 혼합하여 현탁액(suspension)화 하는 단계; 상기 현탁액에 글리콜류를 혼합하여 혼합액을 만드는 단계; 상기 혼합액을 열가소성 폴리머와 혼합 후 용융압출하는 단계;를 포함하는 전도성 수지용 마스터 배치의 제조방법이다. 상기 용제는, 전도성 물질과 잘 섞일 수 있는 물질이 바람직하며, 벤젠, 자일렌, 톨루엔, 아세톤 및 시너로 이루어진 군으로부터 선택되어지는 것이 바람직하다. 상기 글리콜류는 MEG, DEG, TEG, 및 PEG로 이루어지는 군으로부터 선택되어지는 것이 바람직하고, 상기 열가소성 폴리머는 PP 또는 PET인 경우에도 적용가능하다. 상기 전도성 물질은 카본 블랙과 같은 전도성 카본일 수 있다. 그리고, 상기 전도성 물질은 마스터 배치 기준으로, 5 내지 60 중량% 포함될 수 있다. 또한 본 발명은 상기 방법에 의해 제조될 수 있는 전도성 수지용 마스터 배치를 제공하며, 이를 열가소성 수지와 함께 사용하여 다양한 물성 내지 다양한 형태의 제품을 만들 수 있다. 
[ 발명의 효과 ]
본 발명에 따르면, 생산공정상 분진을 발생시키지 않아 주변 환경오염의 문제를 줄일 수 있고, 공정상 투입되는 복잡한 과정을 줄일 수 있어 에너지 절감 효과가 있다. 그리고, 도전성 물질을 충분히 분산시킬 수 있으며 전도성도 향상되고, 또한 내열성이 향상된 전도성 수지 마스터 배치와 그 제조방법을 제공할 수 있다.
[ 발명을 실시하기 위한 구체적인 내용 ]
본 발명은 종래의 전도성 폴리머를 보다 효율적이고 범용적인 분야에 활용가능하게 하기 위하여 전도성 물질의 사용량을 적게 하고도 뛰어난 전도성을 얻고 재료의 가공성을 기존 생산공정 대비 환경친화적인 공정으로 생산하며, 내열성이 강화되고, 다른 폴리머와의 상용성을 높일 수 있는 전도성 수지용 마스터 배치를 제공하고자 한다. *종래에는 전도성 고분자 수지를 형성하기 위해, 열가소성 수지와 플라스틱용 활제 등의 통상적인 수지 조성물에 카본 블랙 같은 전도성 분말을 첨가하여 용융하는 방식을 사용하여 왔다. 그러나 이러한 방식에서는 여러 가지 문제들이 발생하여 실질적으로 전도성 물질의 함량을 크게 할 수 없었다. 본 발명에서는 전도성 물질의 분산을 잘 이루어지게 하기 위해 우선 전도성 물질이 잘 분산될 수 있는 용제에 이를 현탁시킨다. 이러한 용제는 벤젠, 자일렌, 톨루엔, 아세톤 등이 사용될 수 있으며, 이러한 물질들을 포함된 다양한 조합의 용제가 가능한데 전도성 물질이 잘 현탁될 수 있는 것이어야 한다. 통상 시너라고 하면, 도장을 할 때 도료의 점성도를 낮추기 위해 사용하는 혼합용제로, 아세트산에틸 등의 에스터류라든지, 케톤류, 에탄올등의 알코올류, 톨루엔 등을 적당히 배합하여 만드는 것으로 당업계에서는 신나라고 일컬어지며 도료의 희석액으로 사용되고 있다. 본 발명에서도 이러한 시너가 용제로서 사용될 수 있다. 본 발명에서도 이러한 시너가 용제로서 사용될 수 있다. 본 발명에서, 용제라 함은 전도성 물질을 현탁하기 위해 사용되는 혼합용제를 포함하며, 통상 일컬어지는 시너를 포함한다. 본 발명에서 정의한 용제는 분자량이 크지 않아 전도성 분말등이 잘 섞이는 특성을 갖는다. 통상 4 내지 5시간 정도 현탁시키면 분산이 충분히 이루어진다. 전도성 카본 분말 등을 톨루엔 등의 용제를 이용 100 kg의 반응용기에 10 kg의 용매와 40 kg의 카본 분말을 혼합하여 톨루엔 등에 충분히 흡수되게 4 내지 5시간 정도를 경과시킨다. 종래의 통상적으로 사용되어온 방법은 니더혼합기를 통해 초미세분말인 전도성 카본을 혼련하고, 일축 또는 이축 압출기를 거치고, 냉각 후 커팅하는 방식으로 펠렛을 생산하였다. 니더 혼합기를 통한 혼련 공정에서 분산의 대부분을 해결하는 방식이어서 에너지 사용량이 매우 크며, 전도성 카본 분말이 주변을 오염시키는 경우가 많았다. 특히 니더 혼합기를 사용하는 경우, PE소재를 베이스로 사용하여야만 하였는데, 혼련, 혼합 믹싱이 이루어진 후 니더 밖으로 혼합된 전도성 플라스틱 반죽을 토출하여야 하는데, 이는 PP와 같이 용융점 및 연화점의 범위가 좁은 경우 충분히 혼련, 혼합이 이루어질 정도의 가열시간이 진행된다면 니더 압출기 벽면에 점착되는 부분이 발생하여 토출이 사실상 난해한 현상이 발생되기 때문이다. 다음으로는 상기 현탁액 상태의 물질에 글리콜류를 혼합한다. 글리콜은 메틸 글리콜, 메틸 프로필렌 글리콜, 메틸 트리 글리콜, 메틸 프로필렌 트리 글리콜, 이소-프로필 글리콜, 메틸 디 글리콜, 메틸 프로필렌 디 글리콜, 메틸 폴리 글리콜, 프로필 프로필렌 글리콜, 프로필 프로필렌 디 글리콜, 부틸 프로필렌 글리콜, 부틸 디 글리콜, 부틸 프로필렌 디 글리콜, 부틸 트리 글리콜, 페닐프로필렌 글리콜, 이소-부틸 글리콜, 메틸 프로필렌 글리콜 아세테이트, 이소-부틸 디 글리콜, 헥실 글리콜, 헥실 디 글리콜, 디 메틸 글리콜, 2-에틸 헥실 글리콜, 디 메틸 디 글리콜, 2-에틸 헥실 디 글리콜, 디 메틸 트리글리콜, 아릴 글리콜, 디 에틸 디 글리콜, 아릴 글리콜-H, 디 부틸 디 글리콜, 페닐 글리콜, 디 메틸 프로필렌 디 글리콜, 페닐 글리콜-H, 디에틸렌 글리콜 메틸 에틸 에테르, 벤질 글리콜, 벤질 디 글리콜, 프로필렌 글리콜, 디프로필렌 글리콜, 1,3-부틸렌 글리콜, 모노에틸렌 글리콜(MEG), 디에틸렌 글리콜(DEG), 트리에틸렌 글리콜(TEG) 및 폴리에틸렌 글리콜(PEG) 중에서 선택될 수 있다. 바람직하게는 MEG, DEG, TEG 및 PEG중에서 선택된 글리콜이다. 현탁이 잘 이루어진 후에, 글리콜류의 액상을 섞어 롤밀 믹싱 설비를 이용하여 혼합하여 도전성 카본의 에멀젼상을 만들고, 롤러-믹싱 작업공정에서 현탁액을 만들 때 사용한 톨루엔 등의 용제의 상당부분이 자연적으로 휘발되게 한다. 카본의 최종농도는 적절히 조절될 수 있으며, 추후 수지와 혼합, 용융하여 최종적인 마스터 배치 기준으로 전도성 물질의 함량이 5 내지 60 중량%의 범위내에서 조절될 수 있도록 한다. 본 발명의 마스터 배치는 다른 플라스틱 수지와 혼합하여 사용할 때 그 사용량을 조절하여 적절한 용도의 것으로 만들 수 있다. 글리콜류를 혼합하여 롤러 믹싱 공정에서 용제가 너무 많이 남아 있게 되면 수지와의 배합공정의 고속 혼련설비의 혼련공정에서 발화의 위험이 발생한다. 또한, 일부 남아 있는 용제들은 혼련시의 가열과정에서 휘산하여 날라가게 되므로, 최종적인 마스터 배치의 펠렛들에는 유해물질이 남아있지 않게 된다. 본 발명에서는 카본 등의 분말들이 글리콜류에 잘 분산되어 있게 되는데, 종래의 카본 등의 분말을 수지와 혼련하는 직접 혼련하는 과정이 아니며 또한, 글리콜류에 카본 등의 분말을 직접적으로 분산하는 것도 힘들기 때문에, 용제등에 카본 분말을 분산시키고, 이를 다시 글리콜류에 분산하는 방식인 것이다. 이러한 방식은 분진 발생의 방지는 물론, 분산이 잘 이루어지게 함으로써 전도성 물질의 사용량을 줄일 수 있다. 즉, 동일한 정도의 전도성을 갖게 하기 위해 사용되는 도전성 물질의 사용량이 줄어들게 되는 것이다. 또한, 추후 수지배합과정을 통해 얻어지는 도전성 수지에서도, 친수성이 있는 글리콜류는 전도성 카본의 탄소와 탄소의 간격이 다소 불균일하게 분산된 경우라도 표면으로 이행되어 대기중의 수분과 쉽게 결합하여  전도성을 강화시킴으로서 전도성 물질이 다소 적게 첨가되더라도 전도성을 향상시키는 효과를 나타난다. 다음으로는 열가소성 폴리머와 혼합하여 용융압출하여 펠렛을 만드는 수지배합과정이다. 상기 글리콜 혼합액과 열가소성 폴리며, 기타 플라스틱 성형에 사용되는 활제 등을 넣고 고속 혼련한다. 이 과정에서 일정 온도에서 연화된 상태에서 글리콜류에 혼합되어 있는 전도성 물질들이 용이하게 분산을 이루어 고착화 된다. 수지배합 과정에서 종래의 방식에 비해 매우 고르게 분산되는 분포도가 향상되게 된다. 종래의 방식에서의 전도성 물질의 분산방식은 주로 PE소재에만 가능하였는데, 본 발명에서는 보다 고결정성 폴리머인 PP, PET 등에도 적용가능하게 된다. 내열성이 낮은 PE 계열 수지를 베이스 수지로 사용하는 경우 열적 특성이 높은 용도에는 사용이 불가하나 본 발명에 따르면 보다 다양한 그레이드의 수지를 베이스 수지로 사용할 수 있고 내열성이 높은 제품군들을 생산할 수 있게 된다. 또한, PE에 비하여 PP, PET는 본 방식에 의한 분산력이 더욱 우수하다. 본 발명의 전도성 수지 마스터 배치에는 전도성 물질이 5 내지 60 중량% 함유될 수 있다. 기본적으로 본 발명은 전도성 물질을 보다 많이 함유시키되 충분히 분산이 되게 하는 것을 목적으로 한다. 본 발명에 따르면 60% 정도에 이르는 정도로 함량을 높일 수 있게 된다. 마스터 배치 형태로 전도성 물질이 5% 미만으로 포함되는 경우에는 그 활용도가 높지 않을 것이므로 상기 범위내의 함량이 바람직하다. 물론 함량범위가 낮춰서 단순히 대전방지 등의 용도로 마스터 배치 형태가 아닌 직접적인 제품형태로 활용할 수 있겠으나, 경제적이지 않을 것이므로, 함량범위를 높여 마스터 배치 형태로 사용하는 것이 바람직할 것이다. 본 발명에서 전도성물질은 다양한 형태가 될 수 있을 것이다. 다만, 분말상의 전도성 카본에 적용하는 경우에 보다 바람직하게 적용될 수 있다. 전도성 카본에 있어서, 비표면적(BET surface)이 매우 중요한데 단위는 m2/g으로 단위 g당 커버하는 면적을 나타낸다. 전도성 카본으로 다음과 같은 것들이 있다. 전도성 카본KetjenBlack EC(=EC 300J)KetjenBlack EC-600JD(=EC-600JD)Acetylene BlackVulkan XC 72BET surface area (m2/g)8001270-140065250또한 본 발명은 상기한 방식의 방법을 사용하여 전도성 수지용 마스터 배치를 만들 수 있다. 본 전도성 수지용 마스터 배치의 제조과정상 분진을 일으키지 않을 뿐더러 분진으로 인한 폭발가능성을 줄일 수 있다. 또한, 다양한 베이스 수지의 사용이 가능할 것이다. PE수지 대신에 PP 수지를 사용하는 경우 당연히 내열성이 증가하게 되므로, 내열성이 강화된 형태의 다양한 용도의 사용도 가능하게 된다. 이하, 본 발명의 내용을 보다 상세하게 설명하기 위해 바람직한 실시예를 제시한다. 하기 실시예 및 실험예는 본 발명에 대한 일 실시 태양일 뿐, 하기 서술되는 방법에 의해 본 발명의 필름 및 그 제조방법과 그 효과가 제한되는 것은 아니며, 이는 본 발명이 속한 기술분야에서 통상의 지식을 가진 자에게 자명하다.카본 블랙 Vulkan XC-72(CABOT사)를 적용하여 전기적 특성 변화 실험을 하였다. PE수지는 한화석유화학의 LDPE(5321)을 사용하였고, PP는 호남석유화학의 PP(B-310)을 사용하였으며 송원산업의 산화방지제 1010을, 신원화학의 분산제 Zn-st를 사용하였다. 용제는 톨루엔을 사용하고 글리콜은 PEG를 사용하였다. 003c#실시예 1 내지 3003e#LDPE를 기본 베이스 수지로 사용하고, 톨루엔에 카본블랙을 현탁시킨 후, PEG에 분산시켜 액상 폴리머를 만들고, 베이스 수지와 혼련하는 방식으로 마스터 배치를 만들었다. 표 2에는 그 함량(중량%)과 실험결과를 나타내었다. 구분실시예 1실시예 2실시예 3LDPE87.781.769.7카본블랙101525산화방지제0.20.20.2분산제0.10.10.1액상폴리머2.03.05.0합계 100100100전기적 특성(Ω)5.7*E72.4*E56.7*E3003c#비교예 1 내지 3003e#종래의 방식으로 카본블랙을 수지 조성물에 혼합하는 방식으로 하였으며, 조성을 맞추기 위해 카본블랙을 액상폴리머상에 분산하는 방식대신 PEG를 해당 함량으로 넣어주어 표 2와 같은 함량을 사용하였다. 결과는 표 3과 같다. 구분비교예 1비교예 2비교예 3전기적 특성(Ω)2.7*E81.4*E65.7*E4003c#비교예 4 내지 6003e#비교예 1 내지 3에서, 카본블랙의 사용량은 고정하고, PEG의 영향을 고려하여 이를 사용하지 않고 해당 비율만큼 LDPE의 함량을 더 포함시켰다. 결과는 표 4와 같다. 구분비교예 4비교예 5비교예 6LDPE89.784.774.7카본블랙101525산화방지제0.20.20.2분산제0.10.10.1합계 100100100전기적 특성(Ω)4.3*E85.1*E69.7*E4LDPE의 경우, 종래의 방식대로 혼합하는 형태도 가능하나, 본 발명과 같은 방식의 경우 분산이 훨씬 잘 이루어짐을 알 수 있다. 또한, 종래방식에서도 글리콜류가 포함되는 경우 다소 분산이 잘 이루어짐을 확인할 수 있다. 다만, 본 발명에서의 방식의 경우, 동일양의 카본 블랙을 사용하더라도 더욱 더 분산이 잘 이루어져 전도성이 높아짐을 알 수 있다.  003c#실시예 4 내지 6003e#PP수지를 베이스 수지로 사용하고, 톨루엔에 카본블랙을 현탁시킨 후, PEG에 분산시켜 액상 폴리머를 만들고, 베이스 수지와 혼련하는 방식으로 마스터 배치를 만들었다. 표 5에는 그 함량(중량%)과 실험결과를 나타내었다. 구분실시예 4실시예 5실시예 6PP87.781.769.7카본블랙101525산화방지제0.20.20.2분산제0.10.10.1액상폴리머2.03.05.0합계 100100100전기적 특성(Ω)2.3*E51.3*E41.7*E3003c#실시예 7 내지 9003e#카본 블랙의 함량이 전도성에 미치는 영향 뿐만 아니라, 글리콜류의 함량도 카본블랙의 분산능력에 영향을 미치므로, 카본블랙의 양을 일부 줄이고, 대신 글리콜류의 함량을 증가시켰다. 카본블랙의 함량을 실시예 4 내지 6과 같은 양으로 하고, 글리콜류의 함량을 늘리기 위해, 현탁액에 혼합하는 글리콜류의 사용량을 늘려 액상폴리머상의 카본 블랙의 농도를 낮추는 형태로 실시하였다. 표 6에는 그 함량(중량%)과 실험결과를 나타내었다. 구분실시예 7실시예 8실시예 9PP87.781.769.7카본블랙81323산화방지제0.20.20.2분산제0.10.10.1액상폴리머4.05.07.0합계 100100100전기적 특성(Ω)7.8*E48.3*E36.8*E2PP와 같은 경우, 종래 방식과 같이 혼합하는 방식에 의해서는 이를 제조하기가 매우 용이하지 않고 전기적 특성도 잘 나오지 않아, 실시예 4 내지 실시예 9에서는 기본적으로 본 발명의 방법을 적용하였다. 전반적으로 동일 함량의 카본 블랙을 사용하더라도, PP를 베이스 수지로 사용하는 경우 PE에 비하여 전기적 특성이 매우 좋음을 알 수 있다. 한편, 다소 카본 블랙의 양을 줄이더라도, 수지와의 혼련공정에서는 카본 블랙이 글리콜류에 분산된 것을 사용하는 것이므로, 글리콜류의 사용량도 최종적인 수지에의 카본 블랙의 분산정도에 영향을 미침을 예상할 수 있다. 물론, 카본 블랙의 양이 더욱 늘어나는 경우 전기적 특성이 좋아짐은 당연하며, 본 발명에 따를 때 상당한 양의 카본 블랙을 포함시킬 수 있을 것으로 예상할 수 있다. 다만 글리콜류의 함량이 늘어나는 만큼, 카본블랙의 함량도 더욱 늘릴 수 있음을 고려할 때 카본블랙의 양과 글리콜류의 함량에 따른 적절한 관계에 대한 연구가 추가적으로 필요할 것이다. 상기 실시예에서는 카본 블랙과 같은 분말상의 전도성 카본을 예로 들었으나, 본 발명의 방식에서는 금속염과 같은 형태의 것들도 사용될 수 있음은 물론이며, 기타 결정성이 보다 강하거나, 연화점의 범위가 좁아 종래의 방식을 사용하여 전도성 수지를 만들기 곤란한 수지에도 적용될 수 있음은 물론이다.